(57)【特許請求の範囲】
【請求項１】
下記式（ａ）で表されることを特徴とするモノマー。
【化１】
0003937629.tif 000018
［式（ａ）中、Ａはシロキサニル基を表す。
Ｘは炭素炭素不飽和結合を有する基を表す。
Ｇ1およびＧ2はそれぞれ独立にＨ、置換されていてもよいアルキル基および置換されていてもよいアリール基からなる群から選ばれた置換基を表す。
ｎは１〜１０の整数を表す。］
【請求項２】
式（ａ）において、Ａが下記式（Ａ）で表される置換基を表すことを特徴とする請求項１に記載のモノマー。
【化２】
0003937629.tif 000019
［式（Ａ）中、Ａ1〜Ａ11はそれぞれが互いに独立にＨ、置換されていてもよいアルキル基、置換されていてもよいアリール基を表す。ｋは０〜２００の整数を表し、ａ、ｂ、ｃはそれぞれが互いに独立に０〜２０の整数を表す。ただしｋ＝ａ＝ｂ＝ｃ＝０の場合は除く。］
【請求項３】
式（ａ）において、Ｇ1がＨであり、Ｇ2がＨまたはメチル基であり、ｎが１〜３の整数であることを特徴とする請求項２に記載のモノマー。
【請求項４】
式（ａ）において、Ｘが下記式（ｘ１）〜（ｘ６）で表される置換基から選ばれることを特徴とする請求項３に記載のモノマー。
【化３】
0003937629.tif 000020
［式（ｘ１）〜（ｘ６）中、Ｒ1はＨまたはメチル基を表す。］
【請求項５】
請求項１〜４のいずれかに記載のモノマーを重合してなるとを特徴とするポリマー。
【請求項６】
請求項１〜４のいずれかに記載のモノマーを重合してなることを特徴とするプラスチック成形体。
【請求項７】
請求項６記載のプラスチック成形体を用いることを特徴とするコンタクトレンズ。
【発明の詳細な説明】
【０００１】
【発明の属する技術分野】
本発明は、モノマーおよびそれを用いたポリマー、プラスチック成形体に関するものであり、該プラスチック成形体はコンタクトレンズ、眼内レンズ、人工角膜などの眼用レンズとして特に好適に用いられる。
【０００２】
【従来の技術】
近年高い酸素透過性を有する眼用レンズ用ポリマーとして３−［トリス（トリメチルシロキシ）シリル］プロピルメタクリレートなどのシロキサニル基含有メタクリレートや、変性ポリシロキサンを一成分とするポリマーが開発され利用されている（特開昭６０−１４２３２４号、特開昭５４−２４０４７号）。
【０００３】
しかしながらこれらのモノマー（マクロマー）からなるポリマーは、酸素透過性を向上させる目的で導入されているシリコーンが持つ性質、即ち疎水性と分子間相互作用が小さいという性質のために表面が疎水性となりやすく水をはじいたり汚れが付きやすいという物性上の欠点が存在していた。
【０００４】
また、これらのモノマー（マクロマー）は、２−ヒドロキシエチルメタクリレートのような親水性モノマーとの相溶性が悪く、ポリマーの親水性向上のためにこのような親水性モノマーを共重合させた場合には相分離が起こり透明なポリマーが得られないという欠点を有していた。
【０００５】
【発明が解決しようとする課題】
本発明は、前記従来技術の欠点を解決しようとするものであり、高い透明性、高酸素透過性および高親水性を有するプラスチック成形体を提供することを目的とする。
【０００６】
【課題を解決するための手段】
上記の目的を達成するために、本発明は、下記の構成を有する。
「(1)下記式（ａ）で表されるモノマーを重合して得られることを特徴とするモノマー。
【０００７】
【化４】
0003937629.tif 000002
【０００８】
［式（ａ）中、Ａはシロキサニル基を表す。
【０００９】
Ｘは炭素炭素不飽和結合を有する基を表す。
【００１０】
Ｇ1およびＧ2はそれぞれ独立にＨ、置換されていてもよいアルキル基および置換されていてもよいアリール基からなる群から選ばれた置換基を表す。
【００１１】
ｎは１〜１０の整数を表す。］
(2)上記(1)記載のモノマーを重合してなるポリマー。
【００１２】
(3)上記(1)記載のモノマーを重合してなるプラスチック成形体。
【００１３】
(4)上記(3)記載のプラスチック成形体を用いてなるコンタクトレンズ。」
【００１４】
【発明の実施の形態】
以下、本発明の実施の形態を説明する。
【００１５】
本発明のプラスチック成形体は下記一般式（ａ）で表されるモノマーを重合して得られることを特徴とする。
【００１６】
【化５】
0003937629.tif 000003
【００１７】
［式（ａ）中、Ａはシロキサニル基を表す。
【００１８】
Ｘは炭素炭素不飽和結合を有する基を表す。
【００１９】
Ｇ1およびＧ2はそれぞれ独立にＨ、置換されていてもよいアルキル基および置換されていてもよいアリール基からなる群から選ばれた置換基を表す。
【００２０】
ｎは１〜１０の整数を表す。］
式（ａ）中、Ａはシロキサニル基を表す。本発明においてシロキサニル基とは、少なくとも１つのＳｉ−Ｏ−Ｓｉ結合を有する基を表す。
【００２１】
シロキサニル基としては下記式（Ａ）で表される置換基が好ましく使用される。
【００２２】
【化６】
0003937629.tif 000004
【００２３】
［式（Ａ）中、Ａ1〜Ａ11はそれぞれが互いに独立にＨ、置換されていてもよいアルキル基、置換されていてもよいアリール基を表す。ｋは０〜２００の整数を表し、ａ、ｂ、ｃはそれぞれが互いに独立に０〜２０の整数を表す。ただしｋ＝ａ＝ｂ＝ｃ＝０の場合は除く。］
式（Ａ）中、Ａ1〜Ａ11はそれぞれが互いに独立にＨ、置換されていてもよいアルキル基、置換されていてもよいアリール基を表すが、その具体的な例としてはＨ、メチル基、エチル基、プロピル基、イソプロピル基、ブチル基、イソブチル基、sec-ブチル基、ｔ−ブチル基、ヘキシル基、シクロヘキシル基、２−エチルヘキシル基、オクチル基などのアルキル基、フェニル基、ナフチル基などのアリール基を挙げることができる。これらの中で最も好ましいのはメチル基である。
【００２４】
式（Ａ）中、ｋは０〜２００の整数であるが、好ましくは０〜５０、さらに好ましくは０〜１０である。ａ、ｂ、ｃはそれぞれが互いに独立に０〜２０の整数であるが、好ましくはa、b、cがそれぞれが互いに独立に０〜５の整数である。ｋ＝０の場合、好ましいａ、ｂ、ｃの組み合わせはａ＝ｂ＝ｃ＝１、ａ＝ｂ＝１かつｃ＝０、およびａ＝１かつｂ＝ｃ＝０である。
【００２５】
式（Ａ）で表される置換基の中で、工業的に比較的安価に入手できることから特に好適なものは、トリス（トリメチルシロキシ）シリル基、ビス（トリメチルシロキシ）メチルシリル基、トリメチルシロキシジメチルシリル基、ポリジメチルシロキサン基、ポリメチルシロキサン基およびポリ−コ−メチルシロキサン−ジメチルシロキサン基などである。
【００２６】
式（ａ）中、Ｘは炭素炭素不飽和結合を有する基を表すが、その好適な具体例を例示すれば、下記式（ｘ１）〜（ｘ６）で表される置換基である。
【００２７】
【化７】
0003937629.tif 000005
【００２８】
［式（ｘ１）〜（ｘ６）中、Ｒ1はＨまたはメチル基を表す。］
式（ａ）中、Ｇ1およびＧ2はそれぞれ独立にＨ、置換されていてもよいアルキル基および置換されていてもよいアリール基からなる群から選ばれた置換基を表すが、その好適な置換基の例を挙げる。Ｈは好適である。置換されていてもよいアルキル基としては直鎖状であっても分枝状であっても特に限定されるものではないが、炭素数１〜２０のものが好ましく、メチル基、エチル基、プロピル基、ヒドロキシメチル基、ヒドロキシエチル基、ベンジル基、フェネチル基などである。置換されていてもよいアリール基としては特に限定されるものではないが、炭素数６〜２０のものが好ましく、具体的にはフェニル基、４−ヒドロキシフェニル基、２−ヒドロキシフェニル基などが挙げられる。これらの中で、最も好適なものはＨおよびメチル基である。
【００２９】
式（ａ）中、ｎは１〜１０の整数を表すが、高い酸素透過性が得られる点および合成の容易さの点で好ましくは１〜３の整数であり、最も好ましくは３である。
【００３０】
一般式（ａ）で表されるモノマーの合成法の一例としては、以下の方法を挙げることができる。すなわち、式（ａ１）
【００３１】
【化８】
0003937629.tif 000006
【００３２】
で表される化合物に式（ａ２）
【００３３】
【化９】
0003937629.tif 000007
【００３４】
で表される化合物を付加させて式（ａ３）
【００３５】
【化１０】
0003937629.tif 000008
【００３６】
で表される化合物を得、次に式（ａ３）で表される化合物を、炭素炭素不飽和結合を有する適当な化合物と反応させることによって式（ａ）で表される化合物を得る方法である。前記の炭素炭素不飽和結合を有する適当な化合物とは、Ｘの種類によって異なるが、例えばＸが式（ｘ１）で表される基である場合は対応するエポキシ化合物、Ｘが式（ｘ２）、式（ｘ５）および式（ｘ６）で表される基である場合は対応するハロゲン化物、Ｘが式（ｘ３）および式（ｘ４）で表される基である場合は対応するイソシアネート化合物である。
【００３７】
本発明のプラスチック成形体は、一般式（ａ）で表されるモノマーを単独で重合して得ることも、他のモノマーと共重合して得ることも可能である。他のモノマーと共重合する場合の共重合モノマーとしては、共重合さえ可能であれば何ら制限はなく、(メタ)アクリロイル基、スチリル基、アリル基、ビニル基および他の共重合可能な炭素炭素不飽和結合を有するモノマーを使用することができる。
【００３８】
以下、その例をいくつか挙げるがこれらに限定されるものではない。（メタ）アクリル酸、イタコン酸、クロトン酸、桂皮酸、ビニル安息香酸、メチル(メタ)アクリレート、エチル(メタ)アクリレートなどのアルキル(メタ)アクリレート類、ポリアルキレングリコールモノ（メタ）アクリレート、ポリアルキレングリコールモノアルキルエーテル（メタ）アクリレート、ポリアルキレングリコールビス（メタ）アクリレート、トリメチロールプロパントリス（メタ）アクリレート、ペンタエリスリトールテトラキス（メタ）アクリレート、両末端に炭素炭素不飽和結合を有するシロキサンマクロマーなどの多官能（メタ）アクリレート類、トリフルオロエチル(メタ)アクリレート、ヘキサフルオロイソプロピル(メタ)アクリレートなどのハロゲン化アルキル(メタ)アクリレート類、２−ヒドロキシエチル(メタ)アクリレート、２，３−ジヒドロキシプロピル(メタ)アクリレートなどの水酸基を有するヒドロキシアルキル(メタ)アクリレート類、Ｎ，Ｎ−ジメチルアクリルアミド、Ｎ，Ｎ−ジエチルアクリルアミド、Ｎ，Ｎ−ジ−ｎ−プロピルアクリルアミド、Ｎ，Ｎ−ジイソプロピルアクリルアミド、Ｎ，Ｎ−ジｎ−ブチルアクリルアミド、Ｎ−アクリロイルモルホリン、Ｎ−アクリロイルピペリジン、Ｎ−アクリロイルピロリジン、Ｎ−メチル（メタ）アクリルアミドなどの（メタ）アクリルアミド類、スチレン、α−メチルスチレン、ビニルピリジンなどの芳香族ビニルモノマー、マレイミド類、Ｎ−ビニルピロリドンなどのヘテロ環ビニルモノマー、３−［トリス（トリメチルシロキシ）シリル］プロピル（メタ）アクリレート、３−［ビス（トリメチルシロキシ）メチルシリル］プロピル（メタ）アクリレート、３−［（トリメチルシロキシ）ジメチルシリル］プロピル（メタ）アクリレート、
３−［トリス（トリメチルシロキシ）シリル］プロピル（メタ）アクリルアミド、３−［ビス（トリメチルシロキシ）メチルシリル］プロピル（メタ）アクリルアミド、３−［（トリメチルシロキシ）ジメチルシリル］プロピル（メタ）アクリルアミド、
［トリス（トリメチルシロキシ）シリル］メチル（メタ）アクリレート、［ビス（トリメチルシロキシ）メチルシリル］メチル（メタ）アクリレート、［（トリメチルシロキシ）ジメチルシリル］メチル（メタ）アクリレート、
［トリス（トリメチルシロキシ）シリル］メチル（メタ）アクリルアミド、［ビス（トリメチルシロキシ）メチルシリル］メチル（メタ）アクリルアミド、［（トリメチルシロキシ）ジメチルシリル］メチル（メタ）アクリルアミド、
［トリス（トリメチルシロキシ）シリル］スチレン、［ビス（トリメチルシロキシ）メチルシリル］スチレン、［（トリメチルシロキシ）ジメチルシリル］スチレンなどである。
【００３９】
本発明のプラスチック成形体においては、良好な機械物性が得られ、消毒液や洗浄液に対する良好な耐性が得られるという意味で、１分子中に２個以上の共重合可能な炭素炭素不飽和結合を有するモノマーを共重合成分として用いることが好ましい。１分子中に２個以上の共重合可能な炭素炭素不飽和結合を有するモノマーの共重合比率は０．１重量％以上が好ましく、０．３重量％以上がより好ましく、０．５重量％以上がさらに好ましい。
【００４０】
また、本発明のプラスチック成形体における一般式（ａ）で表されるモノマーの（共）重合比率は、高い酸素透過性を確保するという点からは、好ましくは３０重量％〜１００重量％、より好ましくは５０重量％〜９９重量％、最も好ましくは６０重量％〜９５重量％である。
【００４１】
本発明のプラスチック成形体は、紫外線吸収剤や色素、着色剤などを含むものでもよい。また重合性基を有する紫外線吸収剤や色素、着色剤を、共重合した形で含有してもよい。
【００４２】
本発明のプラスチック成形体の重合方法、成形方法としては、公知の方法を使用することができる。例えば、一旦、丸棒や板状等に重合、成形しこれを切削加工等によって所望の形状に加工する方法、モールド重合法、およびスピンキャスト重合法などである。
【００４３】
本発明のプラスチック成形体を（共）重合により得る際は、重合をしやすくするために過酸化物やアゾ化合物に代表される熱重合開始剤や、光重合開始剤を添加することが好ましい。熱重合を行う場合は、所望の反応温度に対して最適な分解特性を有するものを選択して使用する。一般的には１０時間半減期温度が４０〜１２０℃のアゾ系開始剤および過酸化物系開始剤が好適である。光重合開始剤としてはカルボニル化合物、過酸化物、アゾ化合物、硫黄化合物、ハロゲン化合物、および金属塩などを挙げることができる。これらの重合開始剤は単独または混合して用いられ、およそ１重量％くらいまでの量で使用される。
【００４４】
本発明のプラスチック成形体を（共）重合により得る際は、重合溶媒を使用することができる。溶媒としては有機系、無機系の各種溶媒が適用可能であり特に制限は無い。例を挙げれば、水、メチルアルコール、エチルアルコール、ノルマルプロピルアルコール、イソプロピルアルコール、ノルマルブチルアルコール、イソブチルアルコール、ｔｅｒｔ−ブチルアルコール等のアルコール系溶剤、メチルセロソルブ、エチルセロソルブ、イソプロピルセロソルブ、ブチルセロソルブ、プロピレングリコールモノメチルエーテル、エチレングリコールジメチルエーテル、ジエチレングリコールジメチルエーテル、トリエチレングリコールジメチルエーテル等のグリコールエーテル系溶剤、酢酸エチル、酢酸ブチル、酢酸アミル、乳酸エチル、安息香酸メチル等のエステル系溶剤、ノルマルヘキサン、ノルマルヘプタン、ノルマルオクタン等の脂肪族炭化水素系溶剤、シクロへキサン、エチルシクロへキサン等の脂環族炭化水素系溶剤、アセトン、メチルエチルケトン、メチルイソブチルケトン等のケトン系溶剤、ベンゼン、トルエン、キシレン等の芳香族炭化水素系溶剤、石油系溶剤等各種のものであり、これらは単独あるいは混合して使用することができる。
【００４５】
本発明のプラスチック成形体の重合方法、成形方法としては、公知の方法を使用することができる。例えば、一旦、丸棒や板状等に重合、成形しこれを切削加工等によって所望の形状に加工する方法、モールド重合法、およびスピンキャスト重合法などである。
【００４６】
一例として本発明のプラスチック成形体をモールド重合法により得る場合について、次に説明する。
【００４７】
モノマー組成物を一定の形状を有する２枚のモールドの空隙に充填する。そして光重合あるいは熱重合を行ってモールドの形状に賦型する。モールドは、樹脂、ガラス、セラミックス、金属等で製作されているが、光重合の場合は光学的に透明な素材が用いられ、通常は樹脂またはガラスが使用される。プラスチック成形体を製造する場合には、多くの場合、２枚の対向するモールドにより空隙が形成されており、その空隙にモノマー組成物が充填されるが、モールドの形状やモノマーの性状によってはプラスチック成形体に一定の厚みを与えかつ充填したモノマー組成物の液モレを防止する目的を有するガスケットを併用してもよい。空隙にモノマ組成物を充填したモールドは、続いて紫外線のような活性光線を照射されるか、オーブンや液槽に入れて加熱されて重合される。光重合の後に加熱重合したり、逆に加熱重合後に光重合する両者を併用する方法もありうる。光重合の場合は、例えば水銀ランプや捕虫灯を光源とする紫外線を多く含む光を短時間（通常は１時間以下）照射するのが一般的である。熱重合を行う場合には、室温付近から徐々に昇温し、数時間ないし数十時間かけて６０℃〜２００℃の温度まで高めて行く条件が、プラスチック成形体の光学的な均一性、品位を保持し、かつ再現性を高めるために好まれる。
【００４８】
本発明のプラスチック成形体は、水濡れ性は純水に対する動的接触角（前進時、浸漬速度０．１ｍｍ／ｓｅｃ）が１００゜以下が好ましい。含水率は３％〜５０％が好ましく、５％〜５０％がより好ましく、７％〜５０％が最も好ましい。酸素透過性は、酸素透過係数［ｍｌ（ＳＴＰ）ｃｍ・ｃｍ-2・ｓｅｃ-1・ｍｍＨｇ-1］６０×１０-11以上が好ましく、７０×１０-11以上がより好ましく、８０×１０-11以上が最も好ましい。
【００４９】
本発明のプラスチック成形体は、コンタクトレンズ、眼内レンズ、人工角膜などの眼用レンズとして特に好適である。
【００５０】
【実施例】
以下、実施例により、本発明を具体的に説明するが、本発明はこれによって限定されるものではない。
〔測定方法〕
本実施例における各種測定は、以下に示す方法で行った。
（１）プロトン核磁気共鳴スペクトル
日本電子社製のＥＸ２７０型を用いて測定した。溶媒にクロロホルム−ｄを使用した。
（２）動的接触角
サンプルとして、５ｍｍ×１０ｍｍ×０．２ｍｍ程度のサイズのフィルム状のものを使用し、レスカ社製のＷＥＴ−６０００型を用いて前進時の動的接触角を測定した。浸漬速度は０．１ｍｍ／ｓｅｃ、浸漬深さは７ｍｍとした。
（３）酸素透過係数
理化精機工業社製の製科研式フィルム酸素透過率系を用いて３５℃の水中にてフィルム状サンプルの酸素透過係数を測定した。
（４）引張弾性率
サンプルとして、２．０ｍｍ×１５ｍｍ×０．２ｍｍ程度のサイズのフィルム状のものを使用し、オリエンテック社製のテンシロンＲＴＭ−１００型を用いて測定した。引張速度は１００ｍｍ／ｍｉｎとし、つかみ間距離は５ｍｍとした。
〔合成例１〕
５００ｍｌ三角フラスコに３−アミノプロピルトリス（トリメチルシロキシ）シラン（１５０．０ｇ，４２４．０ｍｍｏｌ）、アクリロニトリル（４８．８３ｇ，９２０．３ｍｍｏｌ）および酢酸エチル（２００ｇ）を入れ、室温で７日間撹拌した。ロータリーバキュームエバポレーターで揮発成分を留去した後、減圧蒸留を行って精製し、無色透明液体（１４８．３ｇ）を得た。この液体のプロトン核磁気共鳴スペクトルを測定し分析した結果、０．１ｐｐｍ付近（２７Ｈ）、０．４ｐｐｍ付近（２Ｈ）、１．３ｐｐｍ付近（１Ｈ）、１．５ｐｐｍ付近（２Ｈ）、２．５ｐｐｍ付近（２Ｈ）、２．６ｐｐｍ付近（２Ｈ）および２．９ｐｐｍ付近（２Ｈ）にピークが検出されたことから式（Ｊ１）で表される化合物であることを確認した。
【００５１】
【化１１】
0003937629.tif 000009
【００５２】
１００ｍｌナス型フラスコに式（Ｊ１）の化合物（５０．０ｇ，１２２．９ｍｍｏｌ）およびグリシジルメタクリレート（２００ｇ，１４０７ｍｍｏｌ）を入れ、６０℃で６８時間撹拌した。反応終了後、ロータリーバキュームエバポレーターによって過剰のグリシジルメタクリレートを留去した後、さらに減圧下８０℃で４時間かけて揮発成分を除去し、淡黄色透明液体を得た。プロトン核磁気共鳴スペクトルを測定し分析した結果、０．１ｐｐｍ付近（２７Ｈ）、０．４ｐｐｍ付近（２Ｈ）、１．５ｐｐｍ付近（２Ｈ）、２．０ｐｐｍ付近（３Ｈ）、２．４〜３．３ｐｐｍ付近（８Ｈ）、３．７〜４．４ｐｐｍ付近（３Ｈ）、５．６ｐｐｍ付近（１Ｈ）および６．１ｐｐｍ付近（１Ｈ）にピークが検出されたことから式（Ｍ１）で表される化合物を主成分とする混合物であることを確認した。
【００５３】
【化１２】
0003937629.tif 000010
【００５４】
〔合成例２〕
塩化カルシウム管を備えた２００ｍｌナス型フラスコに式（Ｊ１）の化合物（１５．０ｇ，３６．９ｍｏｌ）、トルエン（３０ｍｌ）およびトリエチルアミン（３．７３ｇ，３６．９ｍｍｏｌ）を入れ、フラスコを氷浴に浸し、マグネチックスターラーで撹拌した。ここへアクリル酸クロリド（３．３４ｇ，３６．９ｍｍｏｌ）およびトルエン（１０ｍｌ）からなる溶液を３０分間かけて滴下した。滴下終了後、室温で１８時間撹拌した。反応液を水で2回、飽和炭酸水素ナトリウム水溶液で１回、水で１回、この順序で洗浄し、無水硫酸ナトリウムを加えて脱水を行った後、硫酸ナトリウムを濾過で除いた。ロータリーバキュームエバポレーターによって溶媒を留去した後、減圧下、６０℃で２時間かけて揮発成分を除去し、透明液体を得た。プロトン核磁気共鳴スペクトルを測定し分析した結果、０．１ｐｐｍ付近（２７Ｈ）、０．４ｐｐｍ付近（２Ｈ）、１．５ｐｐｍ付近（２Ｈ）、２．７ｐｐｍ付近（２Ｈ）、３．３ｐｐｍ付近（２Ｈ）、３．６ｐｐｍ付近（２Ｈ）、５．６ｐｐｍ付近（１Ｈ）、６．３ｐｐｍ付近（１Ｈ）および６．５ｐｐｍ付近（１Ｈ）にピークが検出されたことから式（Ｍ２）で表される化合物を主成分とする混合物であることを確認した。
【００５５】
【化１３】
0003937629.tif 000011
【００５６】
〔合成例３〕
アクリル酸クロリド（３．３４ｇ，３６．９ｍｍｏｌ）のかわりに４−ビニル安息香酸クロリド（６．１５ｇ，３６．９ｍｍｏｌ）を使用する他は、合成例２と同様に行って、粘稠液体を得た。プロトン核磁気共鳴スペクトルを測定し分析した結果、０．１ｐｐｍ付近（２７Ｈ）、０．４ｐｐｍ付近（２Ｈ）、１．５ｐｐｍ付近（２Ｈ）、２．７ｐｐｍ付近（２Ｈ）、３．３ｐｐｍ付近（２Ｈ）、３．６ｐｐｍ付近（２Ｈ）、５．３ｐｐｍ付近（１Ｈ）、５．８ｐｐｍ付近（１Ｈ）、６．７ｐｐｍ付近（１Ｈ）および７．４ｐｐｍ付近（４Ｈ）にピークが検出されたことから式（Ｍ３）で表される化合物を主成分とする混合物であることを確認した。
【００５７】
【化１４】
0003937629.tif 000012
【００５８】
〔合成例４〕
５Ｌの三角フラスコに水（２１９４．２ｇ）、３−アミノプロピルメチルジエトキシシラン（１０８．９４ｇ）およびメトキシトリメチルシラン（３５６．０ｇ）を入れ，マグネチックスターラーを用いて室温で１０時間撹拌し、その後一晩放置した。反応液は有機層と水層に分離したので分液し、水層はさらにエチルエーテルを用いて抽出を行った。有機層とエチルエーテル抽出液を混合し、無水硫酸ナトリウムを加えて脱水を行った後、硫酸ナトリウムを濾過で除き、ロータリーバキュームエバポレーターによって溶媒を留去した。減圧蒸留を行って分離精製し、無色透明液体（６３．６ｇ）を得た。この液体のプロトン核磁気共鳴スペクトルを測定し分析した結果、３−アミノプロピルメチルビス（トリメチルシロキシ）シランであることを確認した。
【００５９】
５００ｍｌの三角フラスコにアクリロニトリル（１１．３８ｇ，２１４．６ｍｍｏｌ）、３−アミノプロピルメチルビス（トリメチルシロキシ）シラン（６０．０ｇ，２１４．６ｍｏｌ）、酢酸エチル（６０ｇ）を加えて室温で７日間撹拌した。反応終了後、ロータリーバキュームエバポレーターを用いて溶媒を除去した後、減圧蒸留を行ない透明液体を得た。この液体のプロトン核磁気共鳴スペクトルを測定し分析した結果、０．１ｐｐｍ付近（２１Ｈ）、０．４ｐｐｍ付近（２Ｈ）、１．３ｐｐｍ付近（１Ｈ）、１．５ｐｐｍ付近（２Ｈ）、２．５ｐｐｍ付近（２Ｈ）、２．６ｐｐｍ付近（２Ｈ）および２．９ｐｐｍ付近（２Ｈ）にピークが検出されたことから下記式（Ｊ２）
【００６０】
【化１５】
0003937629.tif 000013
【００６１】
で表される化合物であることを確認した。
【００６２】
１００ｍｌナス型フラスコに式（Ｊ２）の化合物（１５．０ｇ，４５．１ｍｍｏｌ）およびグリシジルメタクリレート（３２．０４ｇ，２２５．４ｍｍｏｌ）を入れ、６０℃で５０時間撹拌した。反応終了後、ロータリーバキュームエバポレーターによって過剰のグリシジルメタクリレートを留去した後、さらに減圧下８０℃で４時間かけて揮発成分を除去し、淡黄色透明液体を得た。プロトン核磁気共鳴スペクトルを測定し分析した結果、０．１ｐｐｍ付近（２１Ｈ）、０．４ｐｐｍ付近（２Ｈ）、１．５ｐｐｍ付近（２Ｈ）、２．０ｐｐｍ付近（３Ｈ）、２．４〜３．３ｐｐｍ付近（８Ｈ）、３．７〜４．４ｐｐｍ付近（３Ｈ）、５．６ｐｐｍ付近（１Ｈ）および６．１ｐｐｍ付近（１Ｈ）にピークが検出されたことから式（Ｍ４）で表される化合物を主成分とする混合物であることを確認した。
【００６３】
【化１６】
0003937629.tif 000014
【００６４】
〔合成例５〕
塩化カルシウム管を備えた２００ｍｌナス型フラスコに式（Ｊ２）の化合物（１５．０ｇ，４５．１ｍｍｏｌ）、トルエン（３０ｍｌ）およびトリエチルアミン（４．５６ｇ，４５．１ｍｍｏｌ）を入れ、フラスコを氷浴に浸し、マグネチックスターラーで撹拌した。ここへアクリル酸クロリド（４．０８ｇ，４５．１ｍｍｏｌ）およびトルエン（１０ｍｌ）からなる溶液を３０分間かけて滴下した。滴下終了後、室温で１８時間撹拌した。反応液を水で2回、飽和炭酸水素ナトリウム水溶液で１回、水で１回、この順序で洗浄し、無水硫酸ナトリウムを加えて脱水を行った後、硫酸ナトリウムを濾過で除いた。ロータリーバキュームエバポレーターによって溶媒を留去した後、減圧下、６０℃で２時間かけて揮発成分を除去し、透明液体を得た。プロトン核磁気共鳴スペクトルを測定し分析した結果、０．１ｐｐｍ付近（２１Ｈ）、０．４ｐｐｍ付近（２Ｈ）、１．５ｐｐｍ付近（２Ｈ）、２．７ｐｐｍ付近（２Ｈ）、３．３ｐｐｍ付近（２Ｈ）、３．６ｐｐｍ付近（２Ｈ）、５．６ｐｐｍ付近（１Ｈ）、６．３ｐｐｍ付近（１Ｈ）および６．５ｐｐｍ付近（１Ｈ）にピークが検出されたことから式（Ｍ５）で表される化合物を主成分とする混合物であることを確認した。
【００６５】
【化１７】
0003937629.tif 000015
【００６６】
〔合成例６〕
アクリル酸クロリド（４．０８ｇ，４５．１ｍｍｏｌ）のかわりに４−ビニル安息香酸クロリド（７．５１ｇ，４５．１９ｍｍｏｌ）を使用する他は、合成例５と同様に行って、粘稠液体を得た。プロトン核磁気共鳴スペクトルを測定し分析した結果、０．１ｐｐｍ付近（２１Ｈ）、０．４ｐｐｍ付近（２Ｈ）、１．５ｐｐｍ付近（２Ｈ）、２．７ｐｐｍ付近（２Ｈ）、３．３ｐｐｍ付近（２Ｈ）、３．６ｐｐｍ付近（２Ｈ）、５．３ｐｐｍ付近（１Ｈ）、５．８ｐｐｍ付近（１Ｈ）、６．７ｐｐｍ付近（１Ｈ）および７．４ｐｐｍ付近（４Ｈ）にピークが検出されたことから式（Ｍ６）で表される化合物を主成分とする混合物であることを確認した。
【００６７】
【化１８】
0003937629.tif 000016
【００６８】
〔実施例１〕
合成例1で得た式（Ｍ１）の化合物を主成分とする混合物（８５重量部）、Ｎ，Ｎ−ジメチルアクリルアミド（１５重量部）およびトリエチレングリコールジメタクリレート（１重量部）を均一に混合し、重合開始剤として２，２’−アゾビス−（２，４−ジメチルバレロニトリル）（０．１重量部）を添加した後、このモノマ混合物をアルゴン雰囲気下で脱気し、ガラス板間に注入し、密封した。まず１００℃で４時間重合させ、続いて１００℃から４０まで３．５時間かけて降温させた後、４０℃で２時間以上保持し、プラスチック成形体のフィルム状サンプルを得た。
【００６９】
該サンプルは透明で濁りが無かった。該サンプルを水和処理したときの酸素透過係数と含水率を表１に示した。該サンプルは高酸素透過性と高親水性を有していた。
〔実施例２〜６〕
合成例1で得た式（Ｍ１）で表される化合物を主成分とする混合物のかわりに、合成例２〜６で得た式（Ｍ２）〜（Ｍ６）で表される化合物を主成分とする混合物をそれぞれ使用する他は、実施例1と同様に行ってプラスチック成形体のフィルム状サンプルを得た。
【００７０】
各サンプルは透明で濁りが無かった。各サンプルを水和処理したときの酸素透過係数と含水率を表１に示した。各サンプルは高酸素透過性と高親水性を有していた。
〔比較例１〕
合成例1で得た式（Ｍ１）で表される化合物を主成分とする混合物のかわりに、３−［トリス（トリメチルシロキシ）シリル］プロピルメタクリレートを使用する他は、実施例1と同様に行ってプラスチック成形体のフィルム状サンプルを得た。
【００７１】
該サンプルは透明で濁りが無かった。該サンプルを水和処理したときの酸素透過係数と含水率を表１に示した。該サンプルは親水性に劣っていた。
【００７２】
【表１】
0003937629.tif 000017
【００７３】
〔実施例７〕
合成例1で得た式（Ｍ１）で表される化合物を主成分とする混合物（６０重量部）、２−ヒドロキシエチルメタクリレート（４０重量部）およびトリエチレングリコールジメタクリレート（１重量部）を混合し、重合開始剤としてダロキュア１１７３（ＣＩＢＡ社、０．５重量部）を添加した後、このモノマー混合物をアルゴン雰囲気下で脱気し、透明樹脂製のコンタクトレンズ用モールドに注入した。捕虫灯を用いて光照射（６Ｊ／ｃｍ２）して重合し眼用レンズ用ポリマーのサンプルを得た。該サンプルは透明で濁りが無く、眼用レンズ用ポリマーとして好適であった。
〔実施例８〜１２〕
合成例1で得た式（Ｍ１）で表される化合物を主成分とする混合物のかわりに、合成例２〜６で得た式（Ｍ２）〜（Ｍ６）で表される化合物を主成分とする混合物をそれぞれ使用する他は、実施例７と同様に行ってプラスチック成形体のフィルム状サンプルを得た。各サンプルは透明で濁りが無く、眼用レンズ用ポリマーとして好適であった。
〔比較例２〕
合成例1で得た式（Ｍ１）で表される化合物を主成分とする混合物のかわりに、３−［トリス（トリメチルシロキシ）シリル］プロピルメタクリレートを使用する他は、実施例７と同様に行ってプラスチック成形体のフィルム状サンプルを得た。
【００７４】
該サンプルは白濁しており眼用レンズとしては不適であった。
【００７５】
【発明の効果】
本発明により、高い透明性、高酸素透過性および高親水性を有するプラスチック成形体を提供することができる。